(57)【特許請求の範囲】
【請求項１】
保護シートであって、
（ａ）対向する第１及び第２の主表面を有する不織布材料と、
（ｂ）前記不織布材料の前記第２の主表面の上に配置された感圧性接着剤と、
（ｃ）前記感圧性接着剤の少なくとも一部と接触しているスクリム材料と、
を含み、前記スクリム材料の一部が前記感圧性接着剤と前記不織布材料の前記第２の主表面の間に配置されるように前記スクリム材料が前記感圧性接着剤に部分的に埋め込まれており、前記感圧性接着剤と前記不織布材料の前記第２の主表面の間に配置され前記感圧性接着剤に部分的に埋め込まれている部分以外の前記スクリム材料の一部が接着剤を実質的に有さずかつ前記感圧性接着剤の表面上に露出しかつ延在している、保護シート。
【発明の詳細な説明】
【技術分野】
【０００１】
本開示は、基材をマスキング又は保護する方法、及び基材を保護又はマスキングするのに用いる物品に関する。更に具体的には、本開示は、塗装スプレー作業のために基材を保護又はマスキングする物品及び方法に関する。
【背景技術】
【０００２】
衝突損傷修理施設では、塗装作業は、塗装ブースで行うことが多い。塗装ブースは、非常に高い温度まで温めることができる閉ざされた構造体であり、典型的には、被覆金属又はその他の耐熱性材料で作られた内面を含む。塗装作業は、塗装作業中に生じるオーバースプレー塗料を封じ込めるのに加えて、塗装仕上げの硬化用に制御された環境を提供するために、塗装ブースで行う。塗装作業中、塗装ブースの表面はオーバースプレー塗料で汚染されることが多く、それによって、塗装ブースの内面は、洗浄しにくく、洗浄に時間がかかる状態になる。
【０００３】
「塗料ダスト」として知られる乾いた塗料粒子の蓄積も、塗料ブースの壁からはがれて、塗装したての表面上に堆積することによって、塗装したての表面の不良を引き起こすことがある。塗装仕上げの熱硬化後、埋め込まれた塗料ダスト粒子は、サンディング及びフィニッシングによって機械的に除去しなければならず、塗装プロセスにコストと時間を上乗せする。加えて、塗装ブースの保護されていない壁の洗浄には、壁のある程度の修復作業と再仕上げを必要とする場合もあり、これを成し遂げるのには１日以上かかることが多く、ブースのかなりの不稼動時間をもたらす。
【０００４】
また、オーバースプレー塗料の塗装ブース内面上への蓄積は、塗装者が利用できる周辺光の質と強度を低下させる。明るくて白い内面の欠如は、塗装者に塗料の色を正確に識別及び調和識別しにくくくし、費用のかかる再加工を要する塗装ミスを潜在的に招く。
【０００５】
塗装ブース表面を保護する試みにおいて、各種の材料手段が採用されてきた。これらの材料手段の欠点は、一般に塗布しにくく、かつ塗布するのに時間がかかる点である。また、これらの従来技術の手段は、オーバースプレー塗料及び塗料ダストの十分な捕捉をもたらす一方で、塗装ブースの過酷な焼付け環境に十分に耐えられるように努めてきた。塗装ブース表面のコーティング及びカバーリングは、最大で８２℃（１８０°Ｆ）での及びこれを超える温度での焼付けサイクルの繰り返しに耐えなければならないうえに、簡単に取り外し可能でありかつ交換可能でなければならない。
【０００６】
塗装ブース表面を覆うために、接着剤でコーティングされたプラスチックシートが採用されてきた。これらのプラスチックシートは設置しにくく、その設置は、オーバースプレー塗料及びその他の汚染物質を集めて保持する傾向がある多くのしわを引き起こし、オーバースプレー塗料及びその他の汚染物質は、今度は塗装中に簡単にはがれ落ちる。上述のように、これらのはがれた微粒子は、塗料ダストの原因となり、塗装コーティングの不良をもたらす場合がある。加えて、プラスチックシートのブース表面への付着力は、時間とともに、及び焼付けサイクルの繰り返しを通じて高まり、フィルムを細長く裂くことなしに又は接着剤残留物なしに、その構成体をきれいに取り外すことを困難又は不可能にする。また、このような材料は、更に厳しい環境では、穴があいたり、裂けたり、しわが寄る傾向がある。
【０００７】
その他のマスキング物品も同様の弱点に悩まされている。例えば、これまでにはマスキングペーパーが採用されているが、マスキングペーパーはプラスチックシートよりは堅く多少扱いやすいものの、突出部又は障害物を覆うか又は囲むように容易にフィットするための可撓性及び伸展性を欠いている。また、紙は裂けやすく、汚染の一因になる場合もある小さい繊維を生じさせる。
【０００８】
スプレー可能なポリマーコーティングは、塗装ブース表面を覆うために採用されてきた別の材料である。しかし、焼付けサイクルの繰り返しのもとでは、これらのコーティングの溶解度は低下して取り外しプロセスを複雑化する。加えて、洗浄可能なコーティングは、洗浄液を一般的な排水管又は都市廃水システムに捨てる場合に環境上の懸念をもたらす。
【発明の概要】
【課題を解決するための手段】
【０００９】
本開示は、基材をマスキング又は保護するための方法及び物品を目的とする。１つの実施形態では、保護シートについて説明されており、この保護シートは、
（ａ）対向する第１及び第２の主表面を有する不織布材料と、
（ｂ）前記不織布材料の前記第２の主表面の上に配置された感圧性接着剤と、
（ｃ）前記感圧性接着剤の少なくとも一部と接触しているスクリム材料と、を含む。
【００１０】
更なる実施形態では、基材を保護する方法が説明されており、この方法は、
（ａ）
（ｉ）対向する第１及び第２の主表面を有する不織布材料と、
（ｉｉ）前記不織布材料の前記第２の主表面の上に配置された感圧性接着剤と、
（ｉｉｉ）前記感圧性接着剤の少なくとも一部と接触しているスクリム材料と、
を含む少なくとも１つの保護シートを用意する工程と、
（ｂ）保護すべき基材に、前記少なくとも１つの保護シートを付着させる工程と、を含む。
【００１１】
本明細書に記載されている保護シートは、多くの用途での使用に適しているが、塗装ブースの内側表面をオーバースプレー塗料から保護するために、これらの表面を保護するのに非常に適している。本明細書に記載されている保護シートは、オーバースプレー塗料を捕捉して、塗装された表面の不良を防ぐように設計されている。
【００１２】
本明細書で使用するとき、用語「不織布」は、繊維の結合若しくは絡合、又はこの両方によって作製され、ＡＳＴＭ  Ｄ１２３−０３に従って、機械的、化学的、熱的、又は溶媒的手段、及び組み合わせによって実現されるテキスタイル構造体を意味する。
【００１３】
本明細書で使用するとき、用語「織布」は、所定の織り合わせパターンに従って、かつ、ＡＳＴＭ  Ｄ１２３−０３に従って少なくとも１組の撚り糸が布地の縦方向沿いの軸に平行になるように、少なくとも２組の撚り糸を、通常は互いに直角を成すように織り合わせると作製される構造体を意味する。本発明の目的上、用語「織布」は、「スクリム」又は「網状織物」という用語と同義的に用いられる。
【図面の簡単な説明】
【００１４】
添付の図面を参照しながら本発明を更に説明するが、いくつかの図面における類似の参照番号は類似の部分を表している。
【図１】本開示の一実施形態における保護シートの斜視図。
【図２】本開示の更なる実施形態における保護シートの斜視図。
【図３】図１に示されている保護シート材料のロールの斜視図。
【図４】本開示の一実施形態における垂直基材を保護する方法。
【図５】本開示の一実施形態における保護シート材料で覆われた壁を有する塗装ブース。
【図６】本開示の一実施形態の横断面を撮影した走査電子顕微鏡写真。
【図７】本開示の一実施形態の前側表面を、塗装スプレーブース内で２週間露出した後に撮影した走査電子顕微鏡写真。
【図８】本開示の一実施形態における塗料遮断性能の写真。
【発明を実施するための形態】
【００１５】
本発明の原理の理解を促すために、本発明の具体的な実施形態の説明を付随させると共に、具体的な言葉を用いて具体的な実施形態を説明する。しかしながら、具体的な言葉の使用により本開示の範囲を限定することを意図していないことを理解されたい。本開示が関係する当業者なら通常思い付くであろうように、論じられる本開示の原理の改変、更なる修正、及び更なる用途が考えられる。
【００１６】
本明細書で数値範囲を使用する場合、端点による数値範囲の列挙には、その範囲内に含まれるすべての数が含まれる（例えば、１〜５には、１、１．５、２、２．７５、３、３．８０、４、及び５が含まれる）。
【００１７】
本開示は、基材をマスキング又は保護する方法及び物品を目的とする。保護される基材は、壁のような垂直な表面又は例えば床、天井若しくは卓上のような水平な表面であってよい。更に具体的には、本明細書に記載されている方法及び物品は、自動車塗装ブースでの使用に特に適している。
【００１８】
本開示は、その最も基本的な形態では、基材の表面に付着させられる不織布保護シートを用いて、基材を保護する方法に関する。本明細書に記載されている物品の特定の実施形態は、最初の塗布時には簡単に配置可能であると共に、焼付けサイクルの繰り返し後に、簡単に取り外し可能である。また、本明細書に記載されている物品の特定の実施形態は、乾いた塗料ダスト、汚れ、及びその他の汚染物質を不動化する機能も果たす一方で、耐久性があり取り外し可能な、塗装ブース用の白いカバーリングを提供する。
【００１９】
図１を参照すると、本開示の一実施形態による代表的な保護シート物品が示されている。この実施形態では、保護シート１０は、第１の主表面２２と、第１の主表面２２と対向する第２の主表面２４とを有する不織布材料２０で構築されている。低接着性裏糊５０の層を、任意により不織布材料２０の第１の主表面２２の上に配置してよい。感圧性接着剤３０の層が、不織布材料２０の第２の主表面２４の上に配置されている。スクリム材料４０の層が、感圧性接着剤３０と部分的に接触するように配置されている。スクリム材料４０は、感圧性接着剤３０の層に対する保護シート１０の第２の主表面２４上の任意の場所に配置されてもよい。例えば、スクリム材料４０は、スクリム材料４０の上に感圧性接着剤の層を配置された状態で、保護シートの第２の主表面２４の上に直接配置されることができる。更なる例では、スクリム材料４０が全く露出されないように、スクリム材料４０を感圧性接着剤３０の層の中に完全に埋め込んでもよい。１つの実施形態では、スクリム材料４０は、感圧性接着剤３０の層に部分的に埋め込まれている。更なる実施形態では、スクリム４０の片側が実質的に露出されたままになるように、スクリム材料４０は、感圧性接着剤３０の層の上に位置してよい。
【００２０】
図１の実施形態に示されているように、スクリム層４０は、感圧性接着剤３０に部分的にのみ配置されているため、感圧性接着剤層３０上に延びている少なくとも一部のスクリム材料と、接着剤から実質的に離れている少なくとも一部のスクリム材料とを提供する。
【００２１】
本開示の代替的な実施形態では、追加的な強度を提供するために、第２のスクリム層が、図１に示されている保護シートの実施形態内に配置されている（図示せず）。この追加のスクリム層は、保護シート１０の構造内の任意の場所に配置されてよい。
【００２２】
更なる実施形態では、第１のスクリム層４０又は追加のスクリム層は、不織布材料２０の中、又は不織布材料２０の第１の主表面２２若しくは第２の主表面２４の上に配置してよい。補強のためにスクリム層４０が所望されるいくつかの実施形態では、スクリム材料は、接着剤層３０と不織布材料２０との間に積層してよい。当業者であれば分かるように、スクリム層４０の位置づけは、保護シート１０の補強、再配置性及び取り外し性を最適化するように選択できる。
【００２３】
驚くべきことに、感圧性接着剤層３０と不織布材料の中又は間に配置されたスクリム層４０の特定の組み合わせは、感圧性接着剤のクリープ又は流動を低減するような形で、感圧性接着剤層３０を機械的に補強することが分かっている。理論に束縛されるものではないが、これは、取り外した時の接着剤の移動傾向を低下させる働きと、保護シート材料をロール状に巻いたときに（図３を参照）巻き出しやすくするために低接着性裏糊材料を組み込む必要性を低減又は排除する働きの両方を果たす。このような発見は、低接着性接着裏糊材を保護シート１０の第１の主表面２２にコーティングして乾燥する工程を排除することによって、製造プロセスを簡素化するのに有用である。更なる利点としては、低接着性裏糊材料は溶媒ベースであることが多いので、低接着性裏糊材料の排除は望ましくない溶媒放出の排除という更なる利点を有する。
【００２４】
スクリム層４０の少なくとも一部が接着剤から実質的に解放されるようにスクリム層４０を感圧性接着剤の上に配置することは、最初の配置中における保護シート１０の再配置のしやすさ、及び、焼付けサイクルの繰り返し後の保護シート１０の取り外しやすさを促進できる有益な非粘着化効果をもたらすことが分かっている。
【００２５】
図２は、本開示の別の代表的な実施形態を示している。図１に示されている要素及び機構に相当する図２の要素及び機構には、同様の参照番号が付されている。図２に示されている実施形態は、スクリム層４０が用いられていないことを除いて、図１に示されている実施形態の機構を含む。
【００２６】
本開示の図示されていない更なる実施形態は、図１及び２に示されている機構及び要素を採用しているが、感圧性接着剤層３０の層がない。これらの実施形態では、保護シート１０を、基材に取り外せる形で付着させる代替手段が採用されている。
【００２７】
次に図３を参照すると、保護シート１０は、ロール６０の形態で提供してよく、使用する際に、このロールから必要な量の材料を切断してよい。あるいは、保護シート材料のロール６０は、保護シート材料の区域の分離しやすさを可能にする剥離点６２（例えば、ミシン目、折り目、弱体化部分等）を含んでよい。１つの代表的な実施形態では、幅約１．２メートル、長さ約４５メートルのロールが提供される。代替的な実施形態では、保護シート材料１０は、個別のシート又はシートの積み重ね体として供給される。
【００２８】
図４は、塗装ブースの壁のような垂直基材５２に付着させられた保護シート１０の数個の断片を示しており、保護シート１０は、接着剤３０の層によって、塗装ブースの壁に、取り外し可能な形で付着させられている。この実施形態の更なる態様では、保護シート１０は、保護シートの隣接部分の近くの基材の保護を確保する重複区域５４を有する状態で、基材５２の上に取り付けられている。ある実施形態では、重複区域５４は、幅約２．５４ｃｍ（１インチ）である。
【００２９】
図４に示されている接着剤３０は、保護シートの上部のみに表示されているが、接着剤３０又はその他の付着手段は、保護シート１０の表面のいずれの部分にも塗布してよいと理解すべきである。図１に示されている実施形態では、接着剤層３０は、保護シートの第２の主表面２４の表面全体にわたって、連続層で塗布されている。
【００３０】
ある実施形態では、接着剤は、保護シート１０の第２の主表面２４の上部の上に少なくとも部分的に配置されていると共に、保護シートの第２の主表面２４の上部を含む繊維を少なくとも部分的に封入している。
【００３１】
ある実施形態では、接着剤は、スクリム材料の介在層と、保護シートの第２の主表面２４の上部を含む繊維との両方を封入するように配置されており、スクリムと、下にある保護シート繊維とを、少なくとも部分的に結合させるようになっている。
【００３２】
図５は、塗装ブースの壁５２を覆っている保護シート１０の部分を有する塗装ブース１００を示している。作業者１０２は、ブース１００の内部で車１０４を塗装しているように示されており、オーバースプレー塗料１０６は、保護シート１０の第１の主表面１２内で捕捉されている。保護シートは、６０℃（１８０°Ｆ）を超える温度まで熱収縮に対する耐性があるので、塗装作業が終わったら、保護シート１０は、焼付けサイクル中、そのままの場所にとどめてもよい。保護シートは、塗料及び／又は粒子、ダスト、並びにくずで飽和されるまで機能し続け、飽和した時点で、剥がして交換してよい。
【００３３】
本明細書に記載されている保護シート１０は、塗装ブースの壁のような垂直な表面に保護をもたらすのに加えて、塗装ブースの床のような水平基材用のカバーとして用いてもよい。
【００３４】
不織布材料
当該技術分野において一般的に知られているかなりの数の材料が、本明細書に記載されている保護シートの不織布部分を作製するのに適している。当業者であれば分かるように、不織布材料は、繊維の表面積、不良を招く場合もある「リンティング」若しくは繊維の放出を防ぐための繊維間結合、繊維の化学組成、色、デニール又は繊維の坪量を最適化するように選択できる。
【００３５】
背景として、不織布シートはその複合繊維の化学的結合又は物理的結合（例えば機械的結合）からその強度を得る。前者のプロセスでは、繊維は、硬化又は凝固するとウェブを「樹脂結合」する接着樹脂でコーティングしてよい。後者のプロセスでは、繊維は、合わせてメルトブローしてよく、その際、ブロー繊維は十分な温度での相互溶融によって、合わせて結合してよい。
【００３６】
機械的結合は、一般にニードルパンチ又はスパンレースによって繊維を絡合して、ウェブに強度を付与する。後者の方法では、入ってくる未結合繊維乾式ウェブに、高圧水の噴流をあてる。噴流作用が、ウェブの繊維を高度に絡合する機能を果たし、高強度の不織布をもたらす。このプロセスは、米国特許第３，４０３，８６２号、及び同第３，４８５，７０６号に記載されている。スパンレース繊維は、柔らかい感触及び快適性（ドレープ性と称される場合がある）という利点を有する。
【００３７】
本開示の１つの実施形態では、不織布材料は、ポリエステル繊維、レーヨン繊維、ポリオレフィン繊維（例えばポリプロピレン及び混紡繊維）、綿繊維、並びにこれらの同等物及び混合物からなる群から選択されるスパンレース繊維を含む。本開示の更に具体的な１つの実施形態では、不織布材料はスパンレースポリエステル繊維を含む。
【００３８】
不織布材料は典型的に、材料坪量、すなわち、材料の規定単位面積の重量の観点で記載される。本開示のいくつかの実施形態は、約１０グラム／平方メートル〜約８０グラム／平方メートルの範囲の材料坪量を有する不織布材料を含み、別の実施形態は、約２０グラム／平方メートル〜約６５グラム／平方メートル、更に別の実施形態は、約２５グラム／平方メートル〜約４５グラム／平方メートルである。当業者であれば分かるように、焼付けサイクルの繰り返し、及び車両又は足の往来の後における大きい剥離前面（例えば１．２メートル以上）にわたる除去力に保護シートが耐えることができるような強度をもたらす材料で、保護シートを構築すべきである。加えて、最低限の機械的特性及び塗布特性が満たされれば、単独又は組み合わせた形の、織若しくは不織繊維又は織若しくは不織布地のようないずれの材料でも、保護シートを構築してよいことは、当業者であれば分かるだろう。
【００３９】
理論に束縛されるものではないが、不織布材料から構築された保護シートは、静的フィルターと同じように作用し、典型的な塗装ブースにおける主な気流供給方向を活用すると考えられる。このようなブースにおける主な気流は、天井から床方向であり、したがって、典型的な濾過形状の場合のように、不織布保護シートの表面に対して垂直ではなく、主に不織布保護シートの表面に対して平行である。驚くべきことに、平行気流の状況でさえも、かなりの粒子状くずが繊維表面内で捕捉されることが分かっている。
【００４０】
付着材料
接着材料
本開示の１つの実施形態は、気体及び液体輸送に対して実質的に不透過性である感圧性接着剤の連続層を採用している。本明細書で使用するとき、用語「感圧性接着剤」は、通常は粘着性であり、中度の圧力、例えば手による圧力を加えると、又は軽い力を加えると、基材に付着する接着剤を意味する。本明細書で使用するとき、用語「実質的に不透過性」は、オーバースプレー塗料、シンナー、及びその他の溶媒材料が通り抜けて塗装ブースの壁を汚染するのを防ぐ接着剤の機能を指す。
【００４１】
本開示の別の実施形態では、採用される接着剤は、約６０〜８０℃の温度での焼付けサイクルに少なくとも約９６回耐えることができ、更には、高水準の接着剤除去力又は接着剤移動なしに、きれいに取り外すことができる。典型的な自動車修理工場は、１つの塗装ブースで週に８台の速さで車を塗装する場合もあり、本開示の方法は、最大で１２週間有効であるのが望ましい。したがって、保護シートは、約９６回の塗装及び焼付けサイクル後、接着剤残留物を残さずに取り外し可能であることが望ましい。
【００４２】
代表的な接着剤としては、スプレー塗装ブースで一般的に直面する使用温度まで熱的安定性を有するうえに、そのような温度曝露後に取り外し可能である接着剤のように、通常は粘着性かつ感圧性である接着材系が挙げられる。代表的な接着剤系は、アクリレートポリマー、天然及び合成ゴム、シリコーンポリマー、ポリウレタン、ポリオレフィン、ポリビニルエーテル並びにスチレンブロックコポリマーを含む群から選ぶことができる。
【００４３】
本開示の１つの実施形態では、米国特許第６，２９４，２４９号及び同第５，８０４，６１０号（参照により本明細書に組み込まれる）に記載されているプロセスを用いて作製され、約１００／０％〜約９５／５％のイソ−オクチルアクリレート（ＩＯＡ）／アクリル酸（ＡＡ）、約０．０７〜約０．３０％の２，２−ジメトキシ−１，２−ジフェニルエタン−１−オン（チバ・スペシャルティ・ケミカルズ社（Ciba Specialty Chemicals Corporation）製のイルガキュア（Irgacure）６５１として一般に知られている）、エバンズ・ケメティクス社（Evans Chemetics, LP）製の約０〜約０．０５％のイソ−オクチルチオグリコレート（ＩＯＴＧ）、約０．１０〜約０．２５％のα−ベンゾフェノン（ＡＢＰ）、約０〜約０．６％のオクタデシル３−（４−ヒドロキシ−３，５−ジ第三ブチル−フェニル）プロパノエート（チバ・スペシャルティ・ケミカルズ社（Ciba Specialty Chemicals Corporation）製のイルガキュア（Irgacure）１０７６  ＦＤとして一般に知られている）、及び約０〜約０．０２％の１，６−ヘキサンジオールジアクリレート（ＨＤＤＡ）というモノマーブレンド範囲を有するアクリレート接着剤を含むＰＳＡという接着剤が用いられている。得られた接着剤は、当該技術分野において既知の方法によって、不織布基材の上にコーティング又は積層し、それによって得られる感圧性接着剤物品を形成することができる。
【００４４】
接着剤は、材料の固体層又は連続層として塗布してよいが、いくつかの実施形態では、接着力の増大を制限するために、接着剤はストライプ、点、又はその他のパターンで不連続的にコーティングし、それによって取り外しやすい保護シートを作製してよい。加えて、接着剤は、接着剤が少なくとも部分的に保護シート１０の第２の主表面２４の上部に相互浸透するのを可能にするのに十分な圧力で塗布してよい。
【００４５】
追加の付着材料
保護シートを基材に付着する代替的な方法は、マグネット、スナップ、クリップ又は機械的締結具の使用を含むいくつかの手段によってもたらしてよい。１つの実施形態では、フック部材のストリップを含む機械的締結具が用いられている。参照によりその全体が本明細書に組み込まれる米国特許第５，８４８，３７５号（ミラー（Miller）ら）には、本明細書に記載されている方法及び物品での使用に適した機械的締結具用のマッシュルームタイプのフックストリップが記載されている。
【００４６】
このフックストリップは、フックと対向する表面の上に接着剤の層を含んでよく、この接着剤によって裏材を基材に付着させてよい。当業者であれば分かるように、多くの接着剤が、フック材料のストリップとの使用に適するだろう。１つの実施形態では、感圧性接着剤が用いられている。
【００４７】
スクリム材料
任意の織布材料又はスクリム材料を用いて、表面の接着剤の粘着性を低減させることによって、取り扱い性を向上させることができると共に、熱焼付けサイクルへの度重なる曝露後の取り外しのために引張補強をもたらすことができる。織スクリム又は織布地は、材料の交絡糸又は交絡ストリップから一体的な布地へ構築したテキスタイルである。あるいは、スクリムは、接着剤によって又は交点での相互溶融を介して結合されている繊維の網状織物で構築してよい。
【００４８】
本発明で用いられる特定のタイプのスクリムは、別に未漂白未染色クロスとして知られており、未漂白未染色クロスは、「追加の仕上げがまったく行われていない、軽中量かつ機おろしのままの織布地。薄織り、プリントクロス、スクリムまでとして一般に知られており、織機から直接取られる未漂白未染色クロスは、いずれの追加の仕上げ作業によっても加工されていない」（ノースカロライナ州アルベマール（Albermarle）のアメリカン・ファイバー・アンド・フィニシング社（American Fiber and Finishing Co.）のウェブサイトｈｔｔｐ：／／ｗｗｗ．ａｆｆｉｎｃ．ｃｏｍ／から引用）」として定義されている。
【００４９】
典型的に、織スクリムは、ＡＳＴＭ  Ｄ１２３−０３で定義されているスレッドカウント及び繊維のデニールに基づいて識別される。スレッドカウントは通常、縦糸又は機械方向の糸の数と、横糸又は横断方向の糸の数として示される。したがって、例えば、３０／１０スクリムは、横糸方向の糸１０本ごとに、縦糸方向に３０本の糸を有する。同様に、尺度がデニールの繊維直径は通常、縦糸繊維のデニールと横色繊維のデニールとして示され、例えば、７０／１５０スクリムは、７０デニールの縦糸繊維と１５０デニールの横糸繊維を有する。本開示の目的上、接着力と扱いやすさとのバランス、及びスクリムによる補強が最適化されるように、スレッドカウントを選択する。スレッドカウントが高すぎると、メッシュがきつくなりすぎる。すなわち、接着剤層の上に置かれるスクリムに対する接着剤の接触がごくわずかになる。スレッドカウントが低すぎると、メッシュが開きすぎて、扱いにくく、取り扱い性の向上という点で不十分になることがある。同様に、過度に高い繊維デニールは、複合物が硬くかつ堅くなりすぎるので望ましくなく、繊維直径が大きすぎると、複合物に対する所望のレベルの接着力を可能にできない。過度に低い繊維デニールは、複合物を補強するスクリムの力を制限する。１つの実施形態では、７０／１５０デニールを有する１７／６の材料を用いる。更なる実施形態では、材料は、２．５４ｃｍ（インチ）当たり１０〜５０本の縦糸と３〜５０本の横糸を有することができ、デニールは、縦糸では約５０〜約１５０デニール、横糸では約５０〜２５０デニールの範囲であることができる。
【００５０】
用いられる別のタイプのスクリムは、押出成形されたプラスチック網状織物であり、この織物では、繊維の網は、その交点において、溶融加工によって結合されている。１つの例は、ポリエチレン、ポリプロピレン、エチレンビニルアセテート等のような様々な樹脂に基づき網状織物を製造するための押出し及び配向プロセスである。１つの例は、ミネソタ州ミネアポリス（Minneapolis）のコンウェド・プラスチックス社（Conwed Plastics, Inc.）から入手可能なポリエチレン及びエチレンビニルアセテートを含む複合プラスチック網状織物である。一般に、当該技術分野において既知のいずれの織スクリム又は不織スクリムも、本開示の保護シートに用いることができる。本開示用の代表的なスクリム材料は、織繊維を含むスクリム、例えば、未仕上げの未漂白未染色クロスである。代替的な代表的スクリム材料は、織ポリエステル繊維又はポリエステル混紡繊維を含む。
【００５１】
あるいは、押出されたプラスチック網状織物材料をスクリムに採用することができる。このような網状織物は典型的に、回転押出しプロセス又は往復押出しプロセスのいずれかを用いることによって、相互に連結した網目の中に個々のプラスチックストランドを押出して、網状構造をもたらすことによって製造される。プラスチック網状織物を製造するプロセスを説明する方法は、米国特許第３，７００，５２１号、同第３，７６７，３５３号、同第３，７２３，２１８号、及び同第４，１２３，４９１号に示されている。これらの開示は、参照によりその全体が本願に組み込まれる。
【００５２】
本開示のいくつかの実施形態は、横糸すなわち横断方向の３０スレッドごとに縦糸すなわち機械方向に約１００スレッド未満、いくつかの他の実施形態では、横糸方向の３０スレッドごとに縦糸方向に約５０スレッド未満、更なる実施形態では、横糸方向の１５スレッドごとに縦糸方向に約３０スレッド未満のスレッドカウントを有するスクリム材料を含む。
【００５３】
当業者であれば分かるように、スレッドカウントと繊維デニールは、材料補強と粘着度と接着力との間の適切なバランスが満たされるように選択することができる。スクリムが少なくとも部分的に接着剤から解放されている本開示の実施形態では、スクリム材料が過度に高いスレッドカウント及び／又は過度に高い繊維デニールを有する場合、下にある感圧性接着剤層が過剰な量覆われ、保護シートは所望の場所にとどまるのに十分な粘着性又は接着性を持たない。反対に、スクリム材料が、過度に低いスレッドカウント及び／又は過度に低い繊維デニールを有する場合、接着剤表面への積層が困難になり、材料が適切に補強されず、表面が、配置しやすさに関して過度に粘着性及び接着性になることがある。
【００５４】
低接着性裏糊材料
低接着性裏糊材料の塗布は、感圧性接着剤に対する接着剤親和性の低下した表面をもたらす。このような低下した接着性は、保護シート材料の積み重ねシートの分離を促す。また、低下した接着性は、保護シート材料をロール上に供給するとき、保護シート材料の巻き出しも促す。解放式の付着手段が接着剤以外のものである場合には、低接着性裏糊を除外してもよい。
【００５５】
本開示における低接着性裏糊としての使用に適した材料としては、アクリレート、フッ素性化学物質、ポリエチレン、シリコーン、ビニルコポリマー、及びこれらの化合物の混合物が挙げられる。低接着性裏糊として適した化合物は、クレメンス（Clemens）らに発行された米国特許第４，７２８，５７１号に開示されている。好適な低接着性裏糊の具体例は、ダウ・コーニング社（Dow Corning Corp.）から入手可能なシリコーン化合物であるスライ−オフ（SYL-OFF）（商標）である。代表的な低接着剤裏糊組成物は、リーデル（Riedel）に発行された米国特許第４，９７３，５１３号に開示されているシロキサン及びアクリレート系化合物、並びにダールクイスト（Dahlquist）らに発行された同第２，５３２，０１１号に開示されているポリビニルアルコールとオクタデシルイソシアネートとの非水溶性の疎水性ウレタン（カルバメート）コポリマーである。
【００５６】
光沢添加物
本開示のいくつかの実施形態では、保護シートの不織布材料に光学的光沢材を加えて、保護シートの外観がより白く及びより明るく見えるようにする。塗装ブースにおける、より明るい保護シートは、視覚化及び正確な色あわせの面で作業者を助ける。
【００５７】
二酸化チタン、炭酸カルシウム、雲母、粘土、アルミニウム三水和物及び酸化亜鉛のような着色添加物を用いて、保護シートに中間色（neutral coloring）を付与できる。当該技術分野において既知のその他の充填材、着色添加物及び顔料を用いてもよい。例えば、明るい白又は鈍い灰色仕上げを付与する着色添加物を用いてもよい。
【００５８】
１つの代表的な部類の光沢材化学物質はスチルベンである。これらの添加物を構成する分子は、ウンベリフェロンのような蛍光染料であり、このような蛍光染料は、スペクトルの紫外部内のエネルギーを吸収する。続いて、このエネルギーは、可視スペクトルの青色部で再放射される。したがって、光学的光沢剤で処理した白色表面は、その表面上の光沢よりも可視的な光を放射して、その表面がより明るく見えるようにする。放射される青色光は、黄色及び茶色の色調を隠して、処理した材料がより白く見えるようにする。
【００５９】
追加の特徴
１つの実施形態では、不織布シートは、少なくとも約４５Ｎ／２５ｍｍ、又は少なくとも約６５Ｎ／２５ｍｍ、又は少なくとも約９０Ｎ／２５ｍｍの機械方向引張破断強度と、約１００％未満、又は約７０％未満の機械方向破断伸長率と、ＡＳＴＭ  Ｄ８８５−０２（薄いプラスチック被覆用材の引張特性（Tensile Properties of Thin Plastic Sheeting））によって測定した場合で約５０ＭＰａ未満、又は約４０ＭＰａ未満の機械方向引張係数とを有する。
【００６０】
別の実施形態では、不織布シートは、ＡＳＴＭ  Ｄ１９３８−０６（プラスチックフィルムのトラウザー引き裂き（Trouser Tear of Plastic Film））によって測定した場合、機械方向と横断又は横方向との双方において、約３３０Ｎ超、又は約４４５Ｎ超、又は約６５０Ｎ超のトラウザー引き裂き強度を有する。
【００６１】
更なる実施形態では、不織布シートは、ＡＳＴＭ  Ｄ１００３−００（透明プラスチックのヘイズ及び視感透過率（Haze and Luminous Transmittance of Transparent Plastics））を用いて測定した場合、約７５％未満の透過光強度を示す。
【００６２】
１つの実施形態では、本明細書に開示されている接着剤でコーティングされた保護物品は、感圧性テープの剥離接着力の標準試験法（Standard Test Method for Peel Adhesion of Pressure-Sensitive Tape）であるＡＳＴＭ  Ｄ３３３０／Ｄ３３３０Ｍ−０４を用いて測定した場合、室温において、少なくとも５ｋｇ／ｍ、好ましくは少なくとも約１０ｋｇ／ｍ、より好ましくは約１５〜２５ｋｇ／ｍの初期剥離力を有する。
【００６３】
１つの実施形態では、接着剤でコーティングされた保護物品は、感圧性テープの剥離接着力の標準試験法（Standard Test Method for Peel Adhesion of Pressure-Sensitive Tape）であるＡＳＴＭ  Ｄ３３３０／Ｄ３３３０Ｍ−０４を用いて測定した場合、９６回の焼付けサイクル後において、約８０ｋｇ／ｍ未満、又は約５５ｋｇ／ｍ未満、又は約３５ｋｇ／ｍ未満の剥離力を有する。
【００６４】
１つの実施形態では、本開示の接着剤でコーティングされた保護物品は、ＡＳＴＭ  Ｄ３３３０／Ｄ３３３０Ｍ−０４の方法Ｂに従って測定した場合、裏材からの接着剤の層間剥離に対する耐性が、約３５ｋｇ／ｍ超、好ましくは約４５ｋｇ／ｍ超、より好ましくは約５５ｋｇ／ｍ超である。
【００６５】
接着剤でコーティングされた保護物品は、９６回の焼付けサイクル後にステンレススチールから剥がすとき、剥離後に、表面上に観察された接着剤残留物に従って評価した場合、接着剤をステンレススチール基板に転移させる傾向をほとんど又は全く示さないのが好ましい。
【００６６】
１つの実施形態では、接着剤でコーティングされた不織布シートは、気圧の除去後、標準コーンスターチ粒子の重量比で少なくとも約１０重量％、又は１５重量％超、又は約２０重量％超の残留粒子値を示す。
【００６７】
１つの実施形態では、設置時の接着剤でコーティングされた不織布物品は、モデルＳＰＬ  ０２４Ｙ（カリフォルニア州サンタクララ（Santa Clara）のコヒーレント社（Coherent Inc.））というラジオメーター／光度計を用いて、塗装ブースの床から８１ｃｍ（３２インチ）という一定の高さで測定した場合、周辺光強度を少なくとも３０％、又は少なくとも５０％向上させる。
【００６８】
１つの実施形態では、不織又は織スクリム材料が、接着剤でコーティングされた不織布物品の接着剤表面の上に少なくとも部分的に存在するように、不織又は織スクリム材料が、接着剤でコーティングされた不織布物品の接着剤でコーティングされた表面の上に配置されており、この場合、スクリムは、この複合構造体が塗布される基材に、下の接着剤でコーティングされた表面が加圧下で接触できるような坪量、並びに／又は、縦糸及び横糸特性を有する。すなわち、繊維直径又はデニール、密度、及び配置によって、接着剤と、接着剤が取り付けられる基材との少なくとも部分的な付着を可能にする。実用の際には、これは、保護シート構成体を、塗装ブースの壁から落ちることなく垂直に取り付けることができること、又は塗装ブースの床にしっかり取り付けて、ブース内での正常な作業を可能にさせ得ることを意味する。後者のケースでは、接着力のレベルは、設置された材料構成体の上で車両のタイヤを回すか又は方向転換することによって加わえられる圧縮、剪断及びトルクに耐えるほど十分であるべきである。
【００６９】
別の実施形態では、第２の不織又は織スクリム材料が、接着剤コーティングの厚み内にほぼ又は完全に含まれるように、接着剤でコーティングされた不織布物品の接着剤でコーティングされた表面内に第２の不織又は織スクリム材料が配置されている。
【実施例】
【００７０】
１．構成体の実施例
Ａ．不織布材料及び比較材料
実験で用いた不織布材料及び比較材料を表１に示す。
【００７１】
【表１】
0005607531.tif 000002
【００７２】
Ｂ．スクリム材料
１．オーバースプレーの収集
オーバースプレー塗料で汚染されることになり、その後に、用いた塗装スプレーガンからの約１３８〜４１４ｋＰａ（２０〜６０ｐｓｉｇ）の不慮の空気排出を経る場合もある作業用塗装ブースを模倣するために、試験を構築した。この試験では、本発明の例えば高圧空気ブラストへの曝露後に捕捉及び保持される粒子状汚染物質の重量パーセントを測定する。
【００７３】
７．６ｃｍ（３インチ）の直径を有する長さ４５．７ｃｍ（１８インチ）の剛性ＰＶＣパイプの区域と、厚さ０．６４ｃｍ（０．２５インチ）の壁を含む試験チャンバを作製した。パイプは、リングスタンドの中間点で水平な位置にクランプ留めした。試験で発生する粒子状物質を捕捉及び収容するために、プラスチックオーバーフローバッグをパイプの出口に取り付け可能にするリングクランプに、パイプの出口又は後部をはめ込んだ。３Ｍカタログ番号４６７の積層用接着剤（ミネソタ州セントポール（St. Paul）の３Ｍ社（3M Company））を用いて、１５．２ｃｍ×２２．９ｃｍ（６インチ×９インチ）の不織布試料を、配向ポリプロピレンフィルムの５１マイクロメートル（２ミル）のシートに積層した。試料集合体の重さを量り、パイプの内部部分を完全に取り囲むように、不織布側を内側に向けて、短い方の寸法（１５．２ｃｍ、６インチ）で、パイプ及びリテーナチャンバに放射状に挿入し、パイプ中への距離２７．９ｃｍ（１１インチ）で、試料止め具に取り付けた。
【００７４】
この試験用の粒子状汚染作用物質として、２グラムの測定量のコーンスターチ粉末（Ｓ−５１０  ７３０４６研究用グレード、ニュージャージー州フェアローン（Fair Lawn）のフィッシャー・サイエンティフィック社（Fisher Scientific Co.））を用いた。
【００７５】
約８μｍの中間粒径即ち平均粒径（Ｏ．Ａ．グティエレス（Gutierrez）ら著、作物学（Crop Science）、４２巻、３５５〜３５９ページ（２００２年））が、自動車の塗料スプレー作業で見られるもの（Ｔ．Ｌ．チャン（Chan）ら著、米国産業衛生協会誌（Am. Ind. Hyg. Assoc. J.）、４７巻（７号）、４１１〜４１７ページ（１９８６年））と非常に近いので、コーンスターチを選択した。いずれのタイプの粒子においても、実際の寸法は、中間粒径よりもかなり小さい値から、中間粒径よりもかなり大きい値までに及ぶ。
【００７６】
コーンスターチ粉末を試料カップから送り込み、ミネソタ州セントポール（St. Paul）の３Ｍのカタログ番号０８９９７のボディシュッツ塗布ガン（Body Schutz Applicator Gun）を１３８ｋＰａ（２０ｐｓｉ）のサイフォン気圧で用いて、試験チャンバの中に導入した。続いて、試料集合体を試験チャンバから取り出し、再度重さを量って、最初の２グラムの測定値に基づき、粒子収集物の重量パーセントを割り出した。最後に、４５°の角度で取り付けた１８ゲージのシートメタルバックストップに、試料集合体をクランプ留めし、きれいなガンを用いて、１３８ｋＰａ（２０ｐｓｉ）の圧縮空気によるブラストに１０秒間曝露した。集合体の重さを再度量り、空気で吹き飛ばした後に保持された粒子の量のパーセントを割り出した。結果を表２に示す。
【００７７】
【表２】
0005607531.tif 000003
【００７８】
実際には、汚染物質源が、オーバースプレー、汚れ、ダスト等であろうとなかろうと、可能な限り多くの粒子状物質を保護シートが捕捉又は収集、及び保持することが求められる。比較例１及び２は、この試験では、本発明の実施例に比べて、約半分の粒子状作用物質を捕捉し、１０重量％未満の粒子状作用物質を保持する。反対に、本発明の実施例は、比較例よりもかなり多くの質量の粒子状作用物質を捕捉し、比較例よりも多くの質量も保持する。空気ブラスト後の保持は、作業環境内の粒子状物質の量を最小限にするように、例えば使用中又は取り外し中に、材料が汚染物質の放出を阻止できることを示す。
【００７９】
２．不織布の機械的特性
実施例の不織布材料の引張強度、並びに伸長率及び引き裂き強度の測定値を表３に示す。ＡＳＴＭ  Ｄ８８２−０２を用いて、幅２．５４ｃｍ（１インチ）当たりの引張破断強度（単位Ｎ）及び２０伸長率を評価した。ＡＳＴＭ  Ｄ１９３８−０６を用いて、トラウザー引き裂き強度を評価した。
【００８０】
【表３】
0005607531.tif 000004
【００８１】
１つの実施形態では、不織布シートは、少なくとも約４５Ｎ／２５ｍｍ、又は少なくとも約６５Ｎ／２５ｍｍ、更に又は少なくとも約９０Ｎ／２５ｍｍの機械方向引張破断強度と、約１００％未満、又は約７０％未満の機械方向破断伸長率と、約５０ＭＰａ未満、又は約４０ＭＰａ未満の機械方向引張係数を有する。引張強度が上記の極限よりも低い場合、材料は、焼付けサイクルの繰り返し及び車両の往来後に取り外すのに要する力に耐えるほど十分な強度がないことがある。同様に、材料の破断伸長率が上記の極限よりもかなり大きい場合、材料は、伸長性がありすぎて、簡単かつ素早く取り外すことができないことがある。引張係数が上記の極限よりもかなり大きい場合、材料は、剛性が高すぎてうまく取り扱えないと共に、塗装ブース構造体の凹凸の周囲に適合できないことがある。
【００８２】
１つの実施形態では、不織布シートは、機械方向と横断又は横方向との双方において、約３３０Ｎ超、好ましくは約４４５Ｎ超、より好ましくは約６５０Ｎ超のトラウザー引き裂き強度（trouser tear strength）を有する。材料の引き裂き強度が上記の極限よりもかなり小さい場合、材料は、焼付けサイクルの繰り返し及び車両の往来後に取り外すとき、裂けるか又はずたずたになることがある。
【００８３】
別の実施形態では、不織布シートは、ＢＹＫ−ガードナー・ヘイズ−ガードプラス（BYK-Gardner Haze-Gard Plus）（カタログ番号４７２５）という光度計を用いて測定した場合、約７５％未満の光透過率を示す。透過光強度は、材料の不透明度又は隠ぺい力の指標であり、一般的には、隠ぺい力が低いほど好まれる。透過光強度が約７５％よりもかなり高い場合、保護シートによって、塗装ブース基材の様相が見えるようになり、周辺光の減少を引き起こす場合があると共に、見場が悪くなることもある。
【００８４】
３．光測定
標準的な産業用蛍光灯を備えた２つの市販塗装ブースの内面に保護シートを取り付け、保護シートの周辺光への影響を割り出した（上述の光度計を用いて周辺光を測定した）。この測定では、光度計は、垂直に配向したセンサーと共に、床面から約０．８メートルの高さに固定した。周辺光の強度は、４つの位置、すなわち、塗装ブースの４つの壁の中間点で測定する。光の強度は、最初に、すなわち、本発明の概念物の設置前に測定し、次いで設置後に測定した。通常の作業条件下による４５日の作業後、光の強度を再測定した。そのデータは表４にまとめられており、周辺光は、１平方フィートあたりのルーメンとしても知られるフートキャンドル（ＳＩ単位はＬＵＸであり、１フートキャンドル＝１０．７６４ＬＵＸである）で測定されている。
【００８５】
【表４】
0005607531.tif 000005
【００８６】
この表から、製品の設置時に周辺光の著しい向上が見られる。４５日の作業後、保護シートは、依然としていくらかの向上をもたらすことができるが、保護シートは典型的には、オーバースプレー塗料、ダスト、汚れ、及びその他の汚染物質で飽和されてしまうため、周辺光は設置時よりも弱くなる。この時点で、保護シートを剥がして破棄し、新しいシートを設置して、照明の向上を復活させる。
【００８７】
５．接着剤の実施例
被覆試料の調製
所望の不織布シート、又は不織布シートとスクリム材料との組み合わせを含む裏材材料を接着剤でコーティングすることによって、試験試料を調製した。１つの実施形態では、試験接着剤は、ホットメルトコーティングプロセスによって、裏材材料の上に計量供給した。接着剤を溶かして、幅１５ｃｍのスロットダイを備えた２軸押出し機を用いて、計量供給した。本発明の実施に際しては、巻き出しステーション、積層ステーション、コーティングステーション、冷却ステーション及び硬化ステーションのいずれの組み合わせも好適に採用してよい。１つの実施形態では、まず不織布裏材材料をスクリム材料に積層してから、コーティングステーションに送り、続いて直接スクリム材料の上及びスクリム材料を貫いてコーティングし、溶融接着剤が、不織布材料の上部に接触すると共に、不織布材料の上部の中に浸透するようにする。別の実施形態では、まず不織布裏材材料を接着剤でコーティングしてから、スクリム材料に積層してよい。接着剤は、スクリムによる積層の前又は後に、架橋させてもよい。コーティングされた接着剤は即座に固まり、好適な強度及び波長の紫外線への曝露により硬化させられる。コーティング重量、接着剤溶解温度、ダイが焼付け複合体に侵入する深さ、ラインスピード、及び硬化条件はいずれも、最適な産物をもたらすために調節可能である。
【００８８】
コーティングの実施例
実験の接着剤は、表５に詳述されている組成で作製した。これらの接着剤を作製するために用いたプロセスは、米国特許第５，９０２，６５４号、同第６，２９４，２４９号及び同第６，９２８，７９４号に記載されており、これらの特許は参照により本明細書に組み込まれる。
【００８９】
本発明の接着剤の実施例は、加工中における不織布材料内への接着剤の浸透を最大化して、接着剤の織スクリム及び／又は不織布への固着を最適化できるように選択した。同様に、この結果、接着剤層が、焼付け及び使用後の取り外し中に、薄い層に裂けるか又は付着した基材に移動する傾向が低下する。接着剤は、過度に大きい剥離接着力（重度の取り外しにくさをもたらす）を形成することなく、塗装ブースでの焼付けサイクルの繰り返しに耐えるのが望ましい。本発明の接着剤を作製するのに用いられる原材料、及び接着剤の製法を表５に示す。
【００９０】
下記の表には、感圧性接着剤のいくつかの構成成分が重量パーセントで列挙されている。
【００９１】
【表５】
0005607531.tif 000006
【００９２】
【表６】
0005607531.tif 000007
【００９３】
比較する目的上、同様の不織布特性を有する、包帯として売られている市販の接着剤でコーティングされた不織布テープを用いた（外科手術テープの３Ｍ（商標）メディポア（Medipore）（商標）、カタログ番号２９６２、ミネソタ州セントポール（St. Paul）の３Ｍ社（3M Company））。
【００９４】
６．試験方法
Ａ．熱サイクル
４．５ｋｇのスチールローラーを用いて、２．５ｃｍ×１５ｃｍの試料ストリップを、きれいなステンレススチール試験基材に積層して、接着剤の湿潤を確保し、その集合体を、温度制御ソフトウェアのプロトコールプラス（Protocol Plus）（商標）を備えた温度サイクルオーブン（ミネソタ州ミネアポリス（Minneapolis）のデスパッチ・インダストリーズ（Despatch Industries））内の試料ホルダーに配置した。１回の熱サイクルは、約１°／分で、約２５℃〜温度６０℃の温度傾斜として定義されており、この温度で、試料パネルを３０分間保持する。続いて、温度を１°／分の速度で２５℃まで低下させて、３０分間保持する。
【００９５】
試料を９６回の熱サイクルにかけ、角度１８０°の剥離力を測定した。角度１８０°の剥離力は、剥離力対剥離長のデータの中央値から取った平均剥離力の自動計算機能を有するＩＭＡＳＳ剥離試験装置（IMASS Peel Tester）を用いて、２２８ｃｍ／分の試験速度で測定した。剥離後、接着剤残留物がステンレススチール試験基材の上に残っている場合、標準物との比較によって、接着剤残留物の量を評価した。このデータは、後掲の表に「接着剤の移動率（％）」として示す。
【００９６】
Ｂ．スチールに対する剥離接着力の試験
感圧性テープの剥離接着力の標準試験法（Standard Test Method for Peel Adhesion of Pressure-Sensitive Tape）であるＡＳＴＭ  Ｄ３３３０／Ｄ３３３０Ｍ−０４、及び以下の手順に従って、試料の１８０°の剥離角度特性を評価した。４．５ｋｇのスチールローラーを用いて、２．５ｃｍ×１５ｃｍの試料試験ストリップを、きれいなステレススチール試験基板に付着して、基材上の接着剤の湿潤を確保した。試料に対して、剥離速度３５ｃｍ／分、ロードセル容量４．５ｋｇのＩＭＡＳＳ  ＳＰ−２０００滑り／剥離試験装置（Slip/Peel Tester）（マサチューセッツ州アコード（Accord）のＩＭＡＳＳ社（IMASS Inc.）から入手可能）を用いて、１８０°の剥離角度形状で剥離試験を行った。
【００９７】
Ｃ．剥離後の接着剤残留物
試験試料の取り外し時にステンレススチール試験基板に移動する接着剤の量を評価して、以下に示されている大まかなレベルに従ってランク付けした。
【００９８】
【表７】
0005607531.tif 000008
【００９９】
Ｄ．接着剤の層間剥離試験
感圧性テープの剥離接着力の標準試験法（Standard Test Method for Peel Adhesion of Pressure-Sensitive Tape）であるＡＳＴＭ  Ｄ３３３０／Ｄ３３３０Ｍ−０４、及び以下の手順に従って、試料の、陽極酸化アルミ基材から９０°の角度の剥離力を測定することによって、裏材層から接着剤を層間剥離することに対する試料材料の耐性を評価した。４．５ｋｇのスチールローラーを用いて、２．５ｃｍ×１５ｃｍの試料試験ストリップを陽極酸化アルミ試験プレートに付着して、基材上の接着剤の湿潤を確保した。試料に対して、剥離速度３５ｃｍ／分、ロードセル容量４．５ｋｇのＩＭＡＳＳ  ＳＰ−２０００滑り／剥離試験装置（Slip/Peel Tester）（マサチューセッツ州アコード（Accord）のＩＭＡＳＳ社（IMASS Inc.）から入手可能）を用いて、９０°の角度で剥離試験を行った。
【０１００】
Ｅ．接着剤ロールの巻き出し試験
感圧性テープの巻き出し力の標準試験法（Standard Test Method for Unwind Force of Pressure-Sensitive Tapes）であるＡＳＴＭ  Ｄ３８１１／Ｄ３８１１Ｍ−９６（２００６）に従って、テープ巻き出し装置と、３５ｃｍ／分の巻き出し速度とを備えたＩＭＡＳＳ  ＳＰ−２０００滑り／剥離試験装置（Slip/Peel Tester）（マサチューセッツ州アコード（Accord）のＩＭＡＳＳ社（IMASS Inc.）から入手可能）を用いて、幅５ｃｍ×長さ２０ｍの試料ロールによって、ロール形状の試料の層を巻き出す力を評価した。
【０１０１】
ｆ．Ｔ−剥離接着力試験
接着剤の剥離耐性の標準試験方法（Ｔ−剥離試験）（Standard Test Method for Peel Resistance of Adhesives（T-Peel Test））であるＡＳＴＭ  Ｄ１８７６−０１に従って、Ｔ−剥離試験装置を備えたＩＭＡＳＳ  ＳＰ−２０００滑り／剥離試験装置（Slip/Peel Tester）（マサチューセッツ州アコード（Accord）のＩＭＡＳＳ社（IMASS Inc.）から入手可能）を使って、２２８ｃｍ／分の剥離速度を用いて、Ｔ−剥離形体で試料材料の層を分離する力を評価した。
【０１０２】
７．結果
本明細書に記載されているように、スチールに対する１８０°の剥離接着力と、９６回の焼付けサイクル後の接着剤残留物の評価について、表６の接着剤の実施例を評価した。接着力と移動の結果を表６に示す。
【０１０３】
【表８】
0005607531.tif 000009
【０１０４】
表６に関連して、焼付けサイクル、及び非常に低いレベルの接着剤移動と共に、剥離接着力の増大、又は接着力の増大のレベルの低さの新規な組み合わせを考慮して、更なるコーティング調査のために、接着剤調合物ＰＳＡ３及びＰＳＡ−５を選択した。本発明の実施形態は、製品の使いやすさのために、きれいに取り外せると共に、低レベルの接着力増大を示すのが望ましい。
【０１０５】
これらの接着剤処方を、ホットメルトコーティングによって、表８に詳述されている実施例１の不織布材料に塗布した。これらの実施例では、接着剤のコーティング前に、いくつかの不織布材料を低接着性裏糊（ＬＡＢ、上述）材料でグラビアロールコーティングした。ＬＡＢコーティングに付随の「駆動％」という表記は、不織布材料に対するグラビアロールの速度を指し、１００％は不織布に適合した速度を指し、１５０％は速度超過のグラビアロールを指し、すなわち、ラインスピードよりも５０％速く動いているので、駆動１５０％の実施例はより多量のＬＡＢの塗布を経る。グラビアロールの幾何学形状と材質は、ＬＡＢコーティングの所望の最終重量をもたらすために変更してもよい。表８の「スクリム」という表記は、本発明に記載されている織スクリム材料の有無と位置を指す。
【０１０６】
【表９】
0005607531.tif 000010
【０１０７】
コーティング後、実施例材料を切り離して、幅５ｃｍ、長さ２０メートルのテープロールにし、直径２．５ｃｍの厚紙芯に巻きつけた。テープロールの巻き出し力を測定する目的で、このテープロールを最大３１週間の熱老化のために５０°のオーブンに配置し、市販の接着剤でコーティングされた不織布テープ（３Ｍ（商標）メディポア（Medipore）（商標）２９６２）と比較した。また、試料ストリップを切断して、剥離接着力（初期、及び９６回の焼付けサイクル後）を測定した。剥離接着力と、テープロールの巻き出しデータは、表８に示されている。
【０１０８】
【表１０】
0005607531.tif 000011
【０１０９】
接着剤コーティングの重量は、２つの接着剤のどちらにおいても、剥離及び巻き出しに影響を及ぼさないが、ＬＡＢコーティングは影響を及ぼす。このケースでは、減少した剥離接着力の値は、剥離ＬＡＢコーティングが接着剤表面に多少移動したことを示す場合があり、この移動は望ましくない。驚くべきことに、剥離ＬＡＢコーティングがなくても、本発明の材料は、同様の市販材料と比べて、かなり低い巻き出し力を示す。また、驚くべきことに、剥離ＬＡＢコーティングなしに作製したが、補強スクリム層を含めた実施例のロールは、剥離ＬＡＢでコーティングされた材料と同程度の低さの巻き出し力を示す。したがって、これらの材料は、より効率的に、より低いコストで、いずれの種類の溶媒も用いることなく製造することができる。対照的に、市販の接着剤でコーティングされた不織布材料は、巻き出し力が非常に高く（この巻き出し力は熱老化と共に増大する）、９６回のサイクル後に測定した剥離接着力が非常に高い。市販の材料はきれいに取り外されず、直面した剥離力は、計器の負荷容量を超えた。
【０１１０】
１つの実施形態では、接着剤は、紫外線への曝露によって架橋される。表８の実施例ＮＷ−２は、９６回のサイクルで構築された剥離接着力が高かった。したがって、この実施形態は、より高いエネルギーのＵＶＣランプを用いて追加の照射に曝露した。線量計の読み取りによって測定した追加の照射量と、９６回の焼付けサイクル後に測定した、剥離接着力に対する追加の照射量の影響を表９に示す。
【０１１１】
【表１１】
0005607531.tif 000012
【０１１２】
焼付けサイクル後の剥離接着力と、接着剤の移動はいずれも、ＵＶ曝露の増大と共に低下し、より望ましい特性を得ることができるようにする。
【０１１３】
９６回の焼付けサイクル後のＴ−剥離接着力について、４．５ｋｇのスチールローラーを用いて、接着剤側に積層された試料を測定した。これらの構成体は、Ｔ−剥離接着力に対してＬＡＢコーティングの影響がある場合はその影響と、Ｔ−剥離接着力に対してスクリムの配置の影響がある場合はその影響とを比較するために、作製した。その結果を表１０に示す。接着剤の上層の中にスクリムが部分的に埋め込まれた実施例ＮＷ−１２は、Ｔ−剥離接着力の増大が最も低く、老化後のロール巻き出し値が最も低い。スクリム層がまったくない場合、同じＴ−剥離値をもたらすためには、駆動１５０％の非常に多量のＬＡＢコートが必要とされる。特に幅２０ｃｍを超える大型ロールの使いやすさのためには、低い巻き出し値、及び低いＴ−剥離接着値が望ましい。典型的な塗装ブースの広い表面積を最も効率的に保護するためには、幅の大きいロールを用いるのが望ましい。
【０１１４】
【表１２】
0005607531.tif 000013
【０１１５】
異なる不織布材料（実施例４の不織布、表１）を、より高いコーティング重量でコーティングし、架橋して、剥離接着力及び移動に対するスクリム層の配置の影響を評価した。結果を表１１に示す。
【０１１６】
【表１３】
0005607531.tif 000014
【０１１７】
補強スクリム層の配置は、剥離接着力及び接着剤の移動に対して大きな影響を有する。接着剤層の上部にスクリムを埋め込む場合、剥離接着力は低く、焼付けサイクルを伴ってもあまり増大しない。加えて、この配置は、いかなる接着剤の移動も制限又は排除する。高表面エネルギーの陽極酸化アルミニウム表面に付着させる場合、製品の少なくとも一部の層間剥離を引き起こすのに必要な力は、内部に配置されたスクリム層を有する実施例と比べて、大きな低下を見せる。しかし、このケースでは、接着剤の大半が不織布材料の裏材と共に残り、部分的に埋め込まれたスクリム層を接着剤表面から剥がすのに力が必要とされることが報告されている。
【０１１８】
例えば、スプレー及び焼付け作業中に車両を床の上に駐車することによって材料に負荷がかかる産業用塗装ブースの床を覆うには、この構成が好ましい場合がある。材料を適所に保持するにはより低い接着力が必要であり、接着剤の移動なしに製品をきれいに取り除くことが望ましい。例えば、塗装ブースの壁を覆ったり、より高いレベルの剥離接着力が望ましかったり、通常のブース作業中に重量負荷がない他の構成に関しては、このケースでは、接着剤の層間剥離力が、９６回の焼付けサイクル後の剥離接着力と少なくとも同じであるか又はそれを上回る限りは、剥離接着力の増大を有することは許容可能である。
【０１１９】
８．実施例の材料の性能評価
Ａ．走査電子顕微鏡（ＳＥＭ）
図６は、実施例ＮＷ−７の横断面を撮影した走査電子顕微鏡写真であり、接着剤材料が、スクリム層を越えて、不織布層の中に浸透し、それによって少なくとも部分的にスクリム層を封入していることを示している。これによって、構造体の構成要素を合わせた結合と、接着剤層の補強とがもたらされる。
【０１２０】
図７は、塗料スプレーブースの垂直な壁に取り付けて、２週間の期間にわたって塗装作業中に曝露した後の本開示の実施例ＮＷ−７の上面を撮影した走査電子顕微鏡写真である。大量の粒子状物質が、本開示の保護シートの繊維表面内に付着及び／又は埋め込まれているのが分かる。更に、保護シートを壁から引き剥がした場合でさえも、粒子は付着又は埋め込まれたままであり、粒子及びその他の汚染物質が保護材料内で効果的に不動化されていることを示している。図７をより細かく観察することによって、粒子状汚染物質の大半が直径約５０マイクロメートル未満（５０マイクロメートルは、典型的な塗料スプレー作業において塗装不良を引き起こすと考えられる粒径範囲である）であることが示される。
【０１２１】
Ｂ．不良と不良是正の測定
本発明の概要物のＮＷ−３（スクリム無し）及びＮＷ−１４（内部スクリム）を２つの塗装ブースに設置し、２週間及び４週間の期間、同じ回数の塗装作業で定位置に放置した。これを、保護カバーリングを設置せずに２週間の期間置いた同じブースと比較した。典型的な塗装済みパネル当たりの不良（「ブツ」とも呼ばれる）の数を測定すると共に、典型的な塗装済みパネル当たりの、バフ研磨によって不良を除去するのに費やした時間をストップウォッチで測定した。加えて、最初の４週間の後に、試験ブースの１つに材料を再び塗布して、更に２週間後に評価した。結果を表１２に示す。
【０１２２】
【表１４】
0005607531.tif 000015
【０１２３】
本発明の概念物の使用によって、不良の数が減少すると共に、塗装不良の修正に費やされる時間も最大で約５０％短縮される。更に、より少ない不良の数と修正時間は、４週間の期間を通じて減少し続ける。新しい保護シートを１つの塗装ブース（Ａ）に再塗布すると、不良のレベルは更に減少する。これらのデータは、本発明の材料が、典型的な塗装ブースにおいて、汚染物質を軽減すると共に、オーバースプレーベースの粒子を不動化するのを積極的に助けることができることを示唆している。
【０１２４】
Ｃ．塗料遮断性
表面が紙で覆われたフォームコアの９００ｃｍ×４５０ｃｍのシートに実施例ＮＷ−１４を付着し、ＨＰＬＶスプレーガンを使用して、２７６ｋＰａ（４０ｐｓｉｇ）の気圧を用いて、黒色の自動車用塗装スプレーに曝露した。スプレーガンのノズルは、試験材料の表面から５ｃｍ、２０ｃｍ及び３０ｃｍの距離に保持し、スプレーを５秒間作動させた。図８は、フォームコアシートから実施例材料を剥がした状態の実験用集合体の写真である。上から下の順で、スプレー距離は、５ｃｍ、２０ｃｍ及び３０ｃｍであった。上の、５ｃｍで曝露された部分は、スプレー塗料の滲み出しをほんのわずかに示した。他の２０ｃｍ及び３０ｃｍで曝露された部分は、塗料の滲み出しの兆候を全く示していない。不織布及びスクリム材料の双方とも開口構造を有するが、図６に証明されているように、接着剤との組み合わせは、直接的にスプレーを用いた場合でさえも塗料を効果的に遮断する。
【図１】
0005607531.tif 000016
【図２】
0005607531.tif 000017
【図３】
0005607531.tif 000018
【図４】
0005607531.tif 000019
【図５】
0005607531.tif 000020
【図６】
0005607531.tif 000021
【図７】
0005607531.tif 000022
【図８】
0005607531.tif 000023